СПОСОБ УПРОЧНЯЮЩЕЙ ОБРАБОТКИ ПЛАСТИНЧАТОГО ТОРСИОНА НЕСУЩЕГО ВИНТА ВЕРТОЛЕТА ИЗ ВЫСОКОЛЕГИРОВАННЫХ СТАЛЕЙ

1. Способ упрочняющей обработки пластинчатого торсиона несущего винта вертолета из высоколегированных сталей, включающий подготовку поверхности торсиона и ее упрочняющую обработку, отличающийся тем, что подготовку поверхности проводят полированием до получения поверхности торсиона с заданной шероховатостью, а упрочняющую обработку поверхности проводят методом ионной имплантации, причем в качестве имплантируемых ионов используют ионы одного из следующих элементов: Cr, Y, Yb, С, В, Zr, N, La, Ti или их сочетание.
2. Способ по п. 1, отличающийся тем, что полирование торсиона проводят электролитно-плазменным методом путем его погружения в электролит, подачу на торсион электрического потенциала 260-290 В, обеспечивающего формирование парогазового слоя между электролитом и торсионом, а процесс электролитно-плазменного полирования проводят до получения поверхности торсиона заданной шероховатости.
2
2
17
-2
17
-2
15
-1
15
-1
3. Способ по п. 1, отличающийся тем, что перед ионной имплантацией проводят ионную очистку при энергии от 8 до 10 кэВ, плотности тока от 100 мкА/см до 120 мкА/см в течение от 0,3 до 0,5 ч, а ионно-имплантационную обработку поверхности детали проводят при энергии от 25 до 30 кэВ, дозой от 1,1⋅10 см до 1,6⋅10 см, со скоростью набора дозы от 0,6⋅10 с до 0,9⋅10 с.
4. Способ по п. 2, отличающийся тем, что в качестве электролита используют водный раствор соли сульфата аммония концентрацией от 5 до 10 г/л, при температуре 70-85°C.
5. Способ по п. 4, отличающийся тем, что в состав электролита дополнительно вводят поверхностно-активные вещества в концентрации, мас. %: от 0,4 до 0,8.